(57)【特許請求の範囲】
【請求項１】
多孔性無機物担体の細孔内に、Ａｇ3 ＰＯ4 又はＡｇ4 Ｐ2Ｏ7で表されるリン酸銀化合物を合成・担持して得られる高い殺菌性を有する無機・無機複合体からなる複合殺菌剤であって、第一段階として、多孔性無機物担体の細孔内に、一般式Ｍ3ＰＯ4で表されるメタリン酸塩（式中のＭは１価陽イオンを表し、Ｎａ+、ＮＨ4+ 、Ｋ+等のイオンである）、Ｍn Ｈ3-nＰＯ4で表されるリン酸水素塩（式中のＭは１価陽イオンを表し、Ｎａ+、ＮＨ4+、Ｋ+等のイオンである。また、ｎは１，２，３のいずれかの値をとる）、又は一般式ＭI4Ｐ2Ｏ7で表される二リン酸塩（式中のＭは１価陽イオンを表し、Ｎａ+、Ｈ+、Ｋ+ 等のイオンである）の溶液を含浸させた後、乾燥して上記のメタリン酸塩、リン酸水素塩、又は二リン酸塩の前駆化合物を晶出させ、これらの前駆化合物と多孔性無機物担体からなる前駆複合体を調製し、次に、第二段階として、先の前駆複合体に硝酸銀等の水溶性銀化合物の溶液を含浸して、前駆化合物中の１価陽イオンを銀イオンで置換した後、乾燥してＡｇ3ＰＯ4、又はＡｇ4Ｐ2 Ｏ7 で表されるリン酸銀化合物を担持した複合殺菌剤を調製することにより作製されたことを特徴とする複合殺菌剤。
【請求項２】
請求項１記載の複合殺菌剤を製造する方法であって、第一段階として、多孔性無機物担体の細孔内に、メタリン酸塩、リン酸水素塩、二リン酸塩の前駆化合物を晶出させ、これらの前駆化合物と多孔性無機物担体からなる前駆複合体を調製し、次に、第二段階として、先の前駆複合体に水溶性銀化合物の溶液を含浸して、前駆化合物中の１価陽イオンを銀イオンで置換することによりＡｇ3ＰＯ4又はＡｇ4 Ｐ2 Ｏ7 で表されるリン酸銀化合物を、多孔性無機物担体の細孔内に合成・担持することを特徴とする複合殺菌剤の製造方法。
【請求項３】
上記のＡｇ3 ＰＯ4 で表されるリン酸銀化合物を合成する際に、一般式Ｍ3 ＰＯ4で表されるメタリン酸塩（式中のＭは１価陽イオンを表し、Ｎａ+、ＮＨ4 + 、Ｋ+等のイオンである）あるいはＭn Ｈ3-nＰＯ4 で表されるリン酸水素塩（式中のＭは１価陽イオンを表し、Ｎａ+、ＮＨ4 +、Ｋ+ 等のイオンである。また、ｎは１，２，３のいずれかの値をとる）を前駆化合物として用いることを特徴とする請求項２記載の製造方法。
【請求項４】
上記のＡｇ4 Ｐ2 Ｏ7 で表されるリン酸銀化合物を合成する際に、一般式ＭI4Ｐ2 Ｏ7 で表される二リン酸塩（式中のＭは１価陽イオンを表し、Ｎａ+、Ｈ+、Ｋ+ 等のイオンである）を前駆化合物として用いることを特徴とする請求項２記載の製造方法。
【請求項５】
多孔性無機物担体に前駆化合物のメタリン酸塩あるいはリン酸水素塩を合成・担持して得られる前駆複合体に、さらに銀塩溶液を含浸し前駆複合体中のメタリン酸塩あるいはリン酸水素塩の１価陽イオンを銀イオンで置換することによりリン酸銀化合物（Ａｇ3ＰＯ4）に変換することを特徴とする請求項２記載の製造方法。
【請求項６】
多孔性無機物担体に前駆化合物の二リン酸塩を合成・担持して得られる前駆複合体に、さらに銀塩溶液を含浸し前駆複合体中の二リン酸塩の１価陽イオンを銀イオンで置換することによりリン酸銀化合物（Ａｇ4Ｐ2Ｏ7 ）に変換することを特徴とする請求項２記載の製造方法。
【請求項７】
請求項１記載の複合殺菌剤に被処理水や含水気体を接触せしめ、該殺菌剤の表面特性によって被処理水や含水気体の殺菌を行うことを特徴とする殺菌処理方法。
【発明の詳細な説明】
【０００１】
【発明の属する技術分野】
本発明は、飲料用水や生活用水などの水の殺菌処理並びに呼気や病室等の菌の存在する含水気体の殺菌処理に使用される殺菌剤に関するものであり、特に多孔性無機物担体−リン酸銀（Ａｇ３  ＰＯ４  ／Ａｇ４  Ｐ２  Ｏ７  ）複合体を殺菌剤の有効成分とし、水中の細菌を簡単にしかも安全に殺菌処理することが可能な殺菌剤とそれを用いた殺菌処理方法に関するものである。
尚、本明細書において「又は」を「／」で表すことがある。
【０００２】
【従来の技術】
水の殺菌法は、飲料水や生活用水の確保のため、古くから欠くことのできない技術である。最近では、食品や医薬品の製造からＬＳＩの製造に至るまで、高度に殺菌された水が必要とされ、広範囲な工業的分野においても、製造工程上重要な技術の一つとなりつつある。現在、その方法として、生活用水などの確保には、飲料水の塩素殺菌に代表されるような化学的殺菌法が主流であり、また、工業分野では、加熱や紫外線による物理的殺菌法が主流となっている。また、病人の呼気や病室等の菌の存在する含水気体においても同様に物理的殺菌法が主体である。化学的殺菌法が飲料水や生活用水の殺菌法として普及した理由は、殺菌処理の基本操作が薬剤の混入のみであり、操作が簡単でかつコストも低く、大量に必要な飲料水や生活用水の殺菌法として適していたためである。
【０００３】
しかし、近年、上水道の殺菌に使用される塩素だけでなく、下水や工場廃水のＢＯＤ値達成及び滅菌処理に使用される塩素による上水道源の回帰的汚染が、発ガン性物質であるトリハロメタン類の成長を助長していることが明らかとなり、このような薬剤を用いる化学的殺菌法に代わる疫学的に安全な新しい殺菌法の開発が急務とされている（澤井ら、無機マテリアル、４，１５６−１６２（１９９７））。このため、種々の抗菌性金属をゼオライトのような耐熱性の高い無機担体に担持して調製される無機抗菌・殺菌剤の開発及びそれらの生活、産業分野への応用が注目されている。  種々の抗菌性金属のうち、銀は抗菌スペクトルが広く（岩田、ゼオライト、１３（２）、８−１５（１９９６））かつ安全性も比較的高いため（大谷、防菌防黴、２４（６）、４２９−４３２（１９９６））、銀を種々の無機担体に担持した抗菌・殺菌剤の開発研究が盛んに行われている（例えば、テイーアイシイー社発行、“抗菌・抗かび性セラミックス（Ｉ）；（ＩＩ）、１９９５；１９９８）。無機担体として、ゼオライトを始め、各種リン酸塩、酸化チタン、各種層状化合物、ガラス等が用いられている（例えば、テイーアイシイー社発行、“抗菌・抗かび性セラミックス（Ｉ）；（ＩＩ）、１９９５；１９９８）。
【０００４】
しかし、無機担体への銀イオンの直接担持は、多くの場合、担体と銀イオンとの間の親和性があまり大きくないため、担持銀イオンが容易に溶離されて殺菌寿命が短いという欠点があった。  このため、銀を担持する過程で有機処理法を併用して銀の溶出速度を制御した試剤の調製も試みられている（大谷、防菌防黴、２０（８）、４１３−４１８（１９９２））。しかし、一般に、このような有機処理法の併用は、処理工程が複雑かつ製造コストが嵩むこと、さらに有機物の導入による試剤の耐熱性の低下等が問題となる。  このため、殺菌寿命が長くかつ殺菌力及び耐熱性に優れた銀担持無機系殺菌剤の簡単かつ製造コストの安い調製方法の開発が望まれていた。
【０００５】
【発明が解決しようとする課題】
本発明は、上記事情に鑑みてなされたものであり、簡単でかつ安全な殺菌処理が可能な新しい殺菌剤の提供を目的としている。
また、本発明は、上記殺菌剤による被処理水や含水気体の新しい殺菌処理方法の提供を目的としている。
【０００６】
本発明者らは、上記目的を達成するべく鋭意研究を重ねた結果、多孔性無機物担体にオルトリン酸塩溶液あるいはリン酸水素塩溶液／二リン酸塩溶液を含浸後、乾燥させて上記の担体細孔内にオルトリン酸塩あるいはリン酸水素塩／二リン酸塩を析出させて得られる前駆複合体に、さらに銀溶液を含浸させ前駆複合体中のオルトリン酸塩あるいはリン酸水素塩／二リン酸塩の１価陽イオンを銀イオンで置換して得られる難溶性リン酸銀（Ａｇ３  ＰＯ４  ／Ａｇ４  Ｐ２  Ｏ７  ）を担持した複合体殺菌剤を用い、これらを水や含水気体に接触させることによりそれらの表面特性を利用して、水中の細菌の迅速かつ、完全な殺菌が可能であることを見いだし、本発明を完成させた。
【０００７】
【課題を解決するための手段】
即ち、上記課題を解決するための本発明は、以下の技術的手段から構成される。
（１）多孔性無機物担体の細孔内に、Ａｇ3 ＰＯ4 又はＡｇ4 Ｐ2 Ｏ7で表されるリン酸銀化合物を合成・担持して得られる高い殺菌性を有する無機・無機複合体からなる複合殺菌剤であって、第一段階として、多孔性無機物担体の細孔内に、一般式Ｍ3ＰＯ4 で表されるメタリン酸塩（式中のＭは１価陽イオンを表し、Ｎａ+ 、ＮＨ4 +、Ｋ+ 等のイオンである）、Ｍn Ｈ3-n ＰＯ4 で表されるリン酸水素塩（式中のＭは１価陽イオンを表し、Ｎａ+、ＮＨ4 + 、Ｋ+ 等のイオンである。また、ｎは１，２，３のいずれかの値をとる）、又は一般式ＭI4 Ｐ2 Ｏ7 で表される二リン酸塩（式中のＭは１価陽イオンを表し、Ｎａ+、Ｈ+ 、Ｋ+ 等のイオンである）の溶液を含浸させた後、乾燥して上記のメタリン酸塩、リン酸水素塩、又は二リン酸塩の前駆化合物を晶出させ、これらの前駆化合物と多孔性無機物担体からなる前駆複合体を調製し、次に、第二段階として、先の前駆複合体に硝酸銀等の水溶性銀化合物の溶液を含浸して、前駆化合物中の１価陽イオンを銀イオンで置換した後、乾燥してＡｇ3ＰＯ4 、又はＡｇ4 Ｐ2 Ｏ7 で表されるリン酸銀化合物を担持した複合殺菌剤を調製することにより作製されたことを特徴とする複合殺菌剤。
（２）前記（１）記載の複合殺菌剤を製造する方法であって、第一段階として、多孔性無機物担体の細孔内に、メタリン酸塩、リン酸水素塩、二リン酸塩の前駆化合物を晶出させ、これらの前駆化合物と多孔性無機物担体からなる前駆複合体を調製し、次に、第二段階として、先の前駆複合体に水溶性銀化合物の溶液を含浸して、前駆化合物中の１価陽イオンを銀イオンで置換することによりＡｇ3ＰＯ4 又はＡｇ4 Ｐ2 Ｏ7 で表されるリン酸銀化合物を、多孔性無機物担体の細孔内に合成・担持することを特徴とする複合殺菌剤の製造方法。
（３）上記のＡｇ3 ＰＯ4 で表されるリン酸銀化合物を合成する際に、一般式Ｍ3 ＰＯ4で表されるメタリン酸塩（式中のＭは１価陽イオンを表し、Ｎａ+ 、ＮＨ4 + 、Ｋ+等のイオンである）あるいはＭn Ｈ3-n ＰＯ4 で表されるリン酸水素塩（式中のＭは１価陽イオンを表し、Ｎａ+、ＮＨ4 + 、Ｋ+ 等のイオンである。また、ｎは１，２，３のいずれかの値をとる）を前駆化合物として用いることを特徴とする前記（２）記載の製造方法。
（４）上記のＡｇ4 Ｐ2 Ｏ7 で表されるリン酸銀化合物を合成する際に、一般式ＭI4 Ｐ2 Ｏ7 で表される二リン酸塩（式中のＭは１価陽イオンを表し、Ｎａ+、Ｈ+ 、Ｋ+ 等のイオンである）を前駆化合物として用いることを特徴とする前記（２）記載の製造方法。
（５）多孔性無機物担体に前駆化合物のメタリン酸塩あるいはリン酸水素塩を合成・担持して得られる前駆複合体に、さらに銀塩溶液を含浸し前駆複合体中のメタリン酸塩あるいはリン酸水素塩の１価陽イオンを銀イオンで置換することによりリン酸銀化合物（Ａｇ3ＰＯ4 ）に変換することを特徴とする前記（２）記載の製造方法。
（６）多孔性無機物担体に前駆化合物の二リン酸塩を合成・担持して得られる前駆複合体に、さらに銀塩溶液を含浸し前駆複合体中の二リン酸塩の１価陽イオンを銀イオンで置換することによりリン酸銀化合物（Ａｇ4Ｐ2 Ｏ7 ）に変換することを特徴とする前記（２）記載の製造方法。
（７）前記（１）記載の複合殺菌剤に被処理水や含水気体を接触せしめ、該殺菌剤の表面特性によって被処理水や含水気体の殺菌を行うことを特徴とする殺菌処理方法。
【０００８】
【発明の実施の形態】
以下、本発明を更に詳細に説明する。
本発明の複合殺菌剤は、第一段階として、シリカ等の多孔性無機物担体の細孔内に、一般式Ｍ３  ＰＯ４  で表されるメタリン酸塩（式中のＭは１価陽イオンを表し、Ｎａ＋  、ＮＨ４  ＋  、Ｋ＋  等のイオンである）あるいはＭｎ  Ｈ３−ｎ  ＰＯ４  で表されるリン酸水素塩（式中のＭは１価陽イオンを表し、通常、Ｎａ＋  、ＮＨ４ ＋、Ｋ＋  等のイオンである。また、ｎは１，２，３のいずれかの値をとる）／一般式ＭＩ ４  Ｐ２  Ｏ７  で表される二リン酸塩（式中のＭは１価陽イオンを表し、通常、Ｎａ＋  、Ｈ＋  、Ｋ＋  等のイオンである）の溶液を含浸させた後、乾燥して上記のメタリン酸塩あるいはリン酸水素塩／二リン酸塩の前駆化合物を晶出させ、これらの前駆化合物と多孔性無機物担体からなる前駆複合体を調製する。次に、第二段階として、先の前駆複合体に硝酸銀等の水溶性銀化合物の溶液を含浸して、前駆化合物中の１価陽イオンを銀イオンで置換した後、乾燥してリン酸銀化合物（Ａｇ３  ＰＯ４  ／Ａｇ４  Ｐ２  Ｏ７  ）を担持した複合殺菌剤を調製するものである。
【０００９】
多孔性無機物担体としては、上記のシリカの他、アルミナ、シリカ−アルミナ、ガラス、ゼオライト、粘土、活性炭、カーボンブラック、種々の多孔性セラミックス等、が例示されるが、これらに限らず、多孔性でかつある程度の機械的強度を有するものであれば市販品、天然物を問わず用いることが出来る。
【００１０】
また、上記の複合殺菌剤は、担体の形状により粒状、膜状、あるいは微粉末状等、種々の形状の成形体に成形可能である。また、微粉末状の物を繊維や紙等の中に分散させて用いることも可能である。
【００１１】
本発明の複合殺菌剤を用いて水の殺菌処理を行うには、複合殺菌剤に水を接触させれば良く、水中に殺菌剤を投入し撹拌放置するだけで水の殺菌処理が可能である。また、流水を連続的に殺菌処理する方法としては、複合殺菌剤からなる透水層に被処理水を透過させる方法が好適である。このように、複合殺菌剤を用いた水の殺菌処理は極めて簡単な操作によって実施可能であり、上水、下水の塩素殺菌法の代替として使用可能である他、家庭用浄水器、給水設備や風呂などの細菌付着防止用、空気清浄器や加湿器の細菌繁殖防止、携帯用水処理器などとして応用が可能である。
【００１２】
以上は水の殺菌について述べたが、本発明は、これにのみ適用されるものでなく、水分が含まれる気体、例えば、人間の呼気やさらには大気を殺菌することができる。この場合、本発明の殺菌剤を通気性包袋に収納してマスクに配置して使用すると、これを病人が使用すれば、病人の呼気ガスとの接触により呼気中の菌は殺菌され、大気に放散することが防止され、また、病院での病室等の換気や冷暖房装置に本発明の殺菌剤を配置することにより、室内の殺菌処理を行うことができ、防疫上有効である。
【００１３】
【作用】
本発明の複合殺菌剤は、含浸晶出法を用いて多孔性無機物担体の細孔内にオルトリン酸塩あるいはリン酸水素塩／二リン酸塩を担持して得られる前駆複合体に、さらに銀溶液を含浸させ前駆複合体中の１価陽イオンを銀イオンで置換して得られるリン酸銀（Ａｇ３  ＰＯ４  ／Ａｇ４  Ｐ２  Ｏ７  ）−多孔性無機担体複合体であり、これらの殺菌剤中に微粒子状で分散担持されたリン酸銀に水や含水気体中の細菌が接触して殺菌されることから、本発明に係わる殺菌剤は、水中細菌に対し高い殺菌効果を有している。従って、本発明に係わる複合殺菌剤を用いることにより、簡単にしかも安全に水や含水気体の殺菌処理を行うことができる。
【００１４】
【実施例】
以下、本発明に係わる複合殺菌剤の製法、水処理の実施例を例示してその殺菌効果を具体的に説明するが、本発明は、以下の実施例によって何ら限定されるものではない。
（１）使用菌株及び試料液の調製
実験に使用した菌株は、大腸菌（Ｅｓｃｈｅｒｉｃｈｉａ  ｃｏｌｉ：Ｅ．ｃｏｌｉ（ＪＣＭ  １６４９））及び黄色ブドウ球菌（Ｓｔａｐｈｙｌｏｃｏｃｃｕｓ  ａｕｒｅｕｓ：Ｓ．ａｕｒｅｕｓ（ＦＤＡ２０９Ｐ））である。これらの菌株は、それぞれ普通寒天斜面培地に毎月一回継代保存したもので、実験にあたっては、普通ブイヨン１０ｍｌを分注したＬ字管にて３７℃、２０±２時間振とう培養後、さらに同培地１５０ｍｌを入れた三角フラスコに移植し３７℃、１８時間振とう培養した。この培養液から遠心集菌（４℃、６０００ｒｐｍ、１０分間）した菌体を滅菌生理食塩液にて２回、滅菌精製水にて１回洗浄し、これを滅菌精製水３００ｍｌに菌濃度１０６  〜１０７  個／ｍｌとなるように均一に浮遊させ、試料菌浮遊液とした（以下、試料液という）。
【００１５】
（２）殺菌実験に用いた試料
殺菌実験に用いた複合殺菌剤試料及び担体試料の諸特性を表１に示した。以下に、複合殺菌剤試料の製法及び特性を説明する。
【００１６】
【表１】
0003572353.tif 000002
【００１７】
リン酸銀（Ａｇ３  ＰＯ４  ／Ａｇ４  Ｐ２  Ｏ７  ）含有複合殺菌剤試料の製造方法は、天然あるいは合成の多孔性無機物担体をオルトリン酸塩溶液やリン酸水素塩溶液／二リン酸塩溶液と接触させ、これらの溶液を多孔体の細孔内に含浸させた後、乾燥してオルトリン酸塩やリン酸水素塩／二リン酸塩を析出させて得られる前駆複合体に、さらに銀溶液を含浸させて前駆複合体中のオルトリン酸塩やリン酸水素塩／二リン酸塩の１価陽イオンを銀イオンで置換することにより作製される。例えば、表１に示した細孔特性の異なる３種の市販の粒状シリカ担体（１００〜３００μｍ）を担体試料として用いた調製例について詳しく説明する。
【００１８】
１）リン酸銀（Ａｇ３  ＰＯ４  ）含有複合殺菌剤試料の製造
１１０℃で２４時間乾燥、脱水後、密封容器中に保存した担体試料４００ＬＳ、０７５ＬＳあるいは００５ＬＳの３ｇを２０ｍＬの三角フラスコにとり、これに０．２Ｍ（Ｍ＝ｍｏｌｅ／Ｌ）  リン酸二水素アンモニウム  （ＮＨ４  Ｈ２  ＰＯ４）  水溶液１０ｍｌを添加し、常温、減圧下に３０分間保持し、リン酸二水素アンモニウム水溶液を担体細孔内に含浸させた。余剰のリン酸二水素アンモニウム水溶液を吸引除去した後、含浸試料を１２時間凍結乾燥し、リン酸二水素アンモニウムを担持した前駆複合体試料を得た。  次に、この前駆複合体試料に０．２Ｍ硝酸銀水溶液１０ｍｌを添加し、常温、減圧下に３０分間保持した後、さらに生成リン酸銀化合物の熟成を目的に同一条件下に２時間保持した。余剰の硝酸銀水溶液を吸引除去した後、含浸試料を１２時間凍結乾燥した。得られた乾燥試料を１００メッシュのふるいを用いて水簸し細粒を除去した後、８０℃で２４時間乾燥して、本発明のリン酸銀（Ａｇ３  ＰＯ４  ）−シリカ担体からなる粒状複合殺菌剤試料を得た。
【００１９】
以下、担体４００ＬＳ、０７５ＬＳあるいは００５ＬＳを上記の処理をして得られたリン酸銀（Ａｇ３  ＰＯ４  ）担持複合殺菌剤試料を各々Ｓ３Ｐ−４００ＬＳ、Ｓ３Ｐ−０７５ＬＳ及びＳ３Ｐ−００５ＬＳと略記する。ここで、上記の処理による目的複合殺菌剤試料の生成は、Ｓ３Ｐ−４００ＬＳ、Ｓ３Ｐ−０７５ＬＳ及びＳ３Ｐ−００５ＬＳの粉末Ｘ線回折パターンの測定（ＣｕＫα線使用）により容易に確認できる。すなわち、表１に示したように、担体試料はいずれも非晶質シリカに特有の、約２θ＝２２°を中心とするハローのみがみられた。これに対し、Ｓ３Ｐ−４００ＬＳ、Ｓ３Ｐ−０７５ＬＳ及びＳ３Ｐ−００５ＬＳでは、いずれも上記の非晶質シリカに特有のハローの他に、Ａｇ３  ＰＯ４  に帰属される幾つかの回折ピーク（面間隔ｄ値（Å）  ＝２．６９、２．４６、３．０１）（１９９８  ＪＣＰＤＳ  ファイル  Ｎｏ．０６−０５０５）が確認された。なお、リン酸銀（Ａｇ３  ＰＯ４  ）の担持量は、含浸溶液の濃度及び含浸回数の増加とともに大きくなるため、それらの処理条件を制御することにより容易に調整できる。Ａｇ３  ＰＯ４  の担持量が小さい場合には、Ｘ線回折パターン上にはＡｇ３  ＰＯ４  の最強回折線（ｄ値（Å）  ＝２．６９）のみがみられる。
【００２０】
２）リン酸銀（Ａｇ４  Ｐ２  Ｏ７  ）含有複合殺菌剤試料の製造
１１０℃で２４時間乾燥、脱水後、密封容器中に保存した担体試料４００ＬＳ、０７５ＬＳあるいは００５ＬＳの３ｇを２０ｍＬの三角フラスコにとり、これに０．１Ｍ（Ｍ＝ｍｏｌｅ／Ｌ）  二リン酸ナトリウム  （Ｎａ４  Ｐ２  Ｏ７  ）  水溶液１０ｍｌを添加し、常温、減圧下に３０分間保持し、二リン酸ナトリウム水溶液を担体細孔内に含浸させた。余剰の二リン酸ナトリウム水溶液を吸引除去した後、含浸試料を１２時間凍結乾燥し、二リン酸ナトリウムを担持した前駆複合体試料を得た。  次に、この前駆複合体試料に０．１Ｍ硝酸銀水溶液１０ｍｌを添加し、常温、減圧下に３０分間保持した後、さらに生成リン酸銀化合物の熟成を目的に同一条件下に２時間保持した。余剰の硝酸銀水溶液を吸引除去した後、含浸試料を１２時間凍結乾燥した。得られた乾燥試料を１００メッシュのふるいを用いて水簸し細粒を除去した後、８０℃で２４時間乾燥して、本発明のリン酸銀（Ａｇ４  Ｐ２  Ｏ７  ）−シリカ担体からなる粒状複合殺菌剤試料を得た。
【００２１】
以下、担体４００ＬＳ、０７５ＬＳあるいは００５ＬＳを上記の処理をして得られたリン酸銀（Ａｇ４  Ｐ２  Ｏ７  ）担持複合殺菌剤試料を各々Ｓ４Ｐ２−４００ＬＳ、Ｓ４Ｐ２−０７５ＬＳ及びＳ４Ｐ２−００５ＬＳと略記する。ここで、上記の処理による目的複合殺菌剤試料の生成は、Ｓ４Ｐ２−４００ＬＳ、Ｓ４Ｐ２−０７５ＬＳ及びＳ４Ｐ２−００５ＬＳの粉末Ｘ線回折パターンの測定（ＣｕＫα線使用）により容易に確認できる。すなわち、表１に示したように、担体試料はいずれも非晶質シリカに特有の、約２θ＝２２°を中心とするハローのみがみられた。これに対し、Ｓ４Ｐ２−４００ＬＳ、Ｓ４Ｐ２−０７５ＬＳ及びＳ４Ｐ２−００５ＬＳでは、いずれも上記の非晶質シリカに特有のハローの他に、Ａｇ４  Ｐ２  Ｏ７  に帰属される幾つかの回折ピーク（面間隔ｄ値（Å）  ＝２．７６、３．１１、３．２８）（１９９８  ＪＣＰＤＳ  ファイル  Ｎｏ．３７−０１８７）が確認された。なお、リン酸銀（Ａｇ４  Ｐ２  Ｏ７  ）の担持量は、含浸溶液の濃度及び含浸回数の増加とともに大きくなるため、それらの処理条件を制御することにより容易に調整できる。Ａｇ４  Ｐ２  Ｏ７  の担持量が小さい場合には、Ｘ線回折パターン上にはＡｇ４  Ｐ２  Ｏ７  の最強回折線（ｄ値（Å）  ＝２．７６）のみがみられる。
【００２２】
（３）殺菌実験
６種の複合殺菌剤の殺菌能力を担体試料のそれと比較して測定した。
殺菌効果の測定は全てバッチ法で行った。図１にその概要を示す。３００ｍＬ容量の三角フラスコ２に前述した試料液１を１５０ｍＬ入れ、これに上記の粒状複合殺菌剤試料あるいは担体試料の１種を１０ｍｇ添加し、沈降しない程度にシェーカーにて定速円形攪拌（２０℃、１３０ｒｐｍ）させ、これらから経時的に一部の液を採取したものを処理液とした。また、並行して菌試料液を同条件で単に攪拌したものをコントロール液とした。  殺菌効果の判定は、試料を添加する前の試料液を予め一部分取しておき、経時的に処理液を採取すると同時に、この分取した試料液からも一部採取し、各々の１ｍＬを滅菌生理食塩水で適当段階１０倍希釈し、その希釈溶液の０．１ｍｌを普通寒天平板培地に塗沫し、３７℃、２４時間培養後、各々の集落数を測定し、試料液の集落数に対する処理液の集落数の％を算出し生菌率として判定した。また、殺菌試験前後の各処理液及びコントロール液をそれぞれ１ｍＬを採取しメンブランフィルターにて濾過後の各濾液のｐＨをｐＨメーターにて測定した。
【００２３】
実施例１
粒状複合体殺菌剤試料（Ｓ３Ｐ−４００ＬＳ、Ｓ３Ｐ−０７５ＬＳ、Ｓ３Ｐ−００５ＬＳ）及び担体試料（４００ＬＳ、０７５ＬＳ、００５ＬＳ）の各々１０ｍｇを添加した系における添加３０分、６０分、９０分及び１２０分後に採取した処理液のｐＨ及びＥ．ｃｏｌｉの生菌率の測定結果を表２に示す。
【００２４】
【表２】
0003572353.tif 000003
【００２５】
先ず担体である００５ＬＳ、０７５ＬＳ及び４００ＬＳ添加系であるが、添加１２０分の生菌率はそれぞれ７９．０％、１８．３％及び１１．４％であり、生菌率が一桁低下している。  このことは、１）実験に用いた大腸菌Ｅ．ｃｏｌｉは、精製水中では３時間耐性があり、６０分間では増殖、死滅のどちらも示さないことが公知であること、及び２）比表面積の大きな担体（表１）ほど生菌率が低いことから、Ｅ．ｃｏｌｉが上記の担体試料に物理的に吸着された結果、水相の生菌数が見掛け上減少したためと考えられる。  これに対し、複合殺菌剤試料Ｓ３Ｐ−００５ＬＳ、Ｓ３Ｐ−０７５ＬＳ及びＳ３Ｐ−４００ＬＳ添加系であるが、Ｓ３Ｐ−００５ＬＳ、Ｓ３Ｐ−０７５ＬＳ添加系ともに、添加３０分後で生菌率は０％となり、顕著な殺菌効果が認められた。Ｓ３Ｐ−４００ＬＳ添加系では添加３０分後の生菌率は０．００１％であるが添加６０分後の生菌率は０％となり、Ｓ３Ｐ−００５ＬＳ及びＳ３Ｐ−０７５ＬＳ添加系と比較すると接触時間は長いものの顕著な殺菌効果が認められた。
【００２６】
実施例２
複合体殺菌剤試料（Ｓ３Ｐ−４００ＬＳ、Ｓ３Ｐ−０７５ＬＳ、Ｓ３Ｐ−００５ＬＳ）及び担体試料（４００ＬＳ、０７５ＬＳ、００５ＬＳ）の各々１０ｍｇを添加した系における添加３０分、６０分、９０分及び１２０分後に採取した処理液のｐＨ及びＳ．ａｕｒｅｕｓの生菌率の測定結果を表３に示す。
【００２７】
【表３】
0003572353.tif 000004
【００２８】
先ず担体である００５ＬＳ、０７５ＬＳ及び４００ＬＳ添加系であるが、添加１２０分後の生菌率はそれぞれ４３．６％、４３．８％及び２１．８％であり、生菌率が一桁低下している。  これは、Ｅ．ｃｏｌｉ同様にＳ．ａｕｒｅｕｓの場合も担体の００５ＬＳ、０７５ＬＳ及び４００ＬＳに物理的に吸着され水相の生菌数が見掛け上減少したためと考えられる。  これに対し、複合殺菌剤試料Ｓ３Ｐ−００５ＬＳ、Ｓ３Ｐ−０７５ＬＳ及びＳ３Ｐ−４００ＬＳ添加系であるが、添加３０分後の生菌率はそれぞれ０．００５％、０．００１％及び０．００１％であるが、添加６０分後では３系ともに生菌率は０％であり、顕著な殺菌効果が認められた。Ｓ３Ｐ−００５ＬＳ、Ｓ３Ｐ−０７５ＬＳ添加系とも生菌率が０％となるにはＥ．ｃｏｌｉに比べ長い接触時間を必要とするが、Ｓ３Ｐ−４００ＬＳ添加系ではＥ．ｃｏｌｉ及びＳ．ａｕｒｅｕｓともに添加６０分後に生菌率は０％であり、殺菌速度に差は認められなかった。
【００２９】
実施例３
複合体殺菌剤試料（Ｓ４Ｐ２−４００ＬＳ、Ｓ４Ｐ２−０７５ＬＳ、Ｓ４Ｐ２−００５ＬＳ）及び担体試料（４００ＬＳ、０７５ＬＳ、００５ＬＳ）の各々１０ｍｇを添加した系における添加３０分、６０分、９０分及び１２０分後に採取した処理液のｐＨ及びＥ．ｃｏｌｉの生菌率の測定結果を表４に示す。
【００３０】
【表４】
0003572353.tif 000005
【００３１】
先ず担体である００５ＬＳ、０７５ＬＳ及び４００ＬＳ添加系であるが、添加１２０分後の生菌率はそれぞれ７９．０％、１８．３％及び１１．４％であり、生菌率が一桁低下している。  このことは、１）実験に用いた大腸菌Ｅ．ｃｏｌｉは、精製水中では３時間耐性があり６０分間では増殖、死滅のどちらも示さないことが公知であること、及び２）比表面積の大きな担体（表１）ほど生菌率が低いことから、Ｅ．ｃｏｌｉが上記の担体試料に物理的に吸着された結果、水相の生菌数が見掛け上減少したためと考えられる。  これに対し、複合殺菌剤試料Ｓ４Ｐ２−００５ＬＳ、Ｓ４Ｐ２−０７５ＬＳ及びＳ４Ｐ２−４００ＬＳ添加系であるが、Ｓ４Ｐ２−００５ＬＳ、Ｓ４Ｐ２−０７５ＬＳ添加系とともに、添加３０分後で生菌率は０％となり顕著な殺菌効果が認められた。Ｓ４Ｐ２−４００ＬＳ添加系では添加３０分後の生菌率は０．００９％であるが、添加６０分後の生菌率は０％となり、Ｓ４Ｐ２−００５ＬＳ及びＳ４Ｐ２−０７５ＬＳ添加系より長い接触時間を必要とするものの、顕著な殺菌効果が認められた。
【００３２】
実施例４
複合体殺菌剤試料（Ｓ４Ｐ２−４００ＬＳ、Ｓ４Ｐ２−０７５ＬＳ、Ｓ４Ｐ２−００５ＬＳ）及び担体試料（４００ＬＳ、０７５ＬＳ、００５ＬＳ）の各々１０ｍｇを添加した系における添加３０分、６０分、９０分及び１２０分後に採取した処理液のｐＨ及びＳ．ａｕｒｅｕｓの生菌率の測定結果を表５に示す。
【００３３】
【表５】
0003572353.tif 000006
【００３４】
先ず担体である００５ＬＳ、０７５ＬＳ及び４００ＬＳ添加系であるが、添加１２０分後の生菌率はそれぞれ４３．６％、４３．８％及び２１．８％であり、生菌率が一桁低下している。  これは、Ｅ．ｃｏｌｉと同様にＳ．ａｕｒｅｕｓの場合も担体の００５ＬＳ、０７５ＬＳ及び４００ＬＳに物理的に吸着され、水相の生菌数が見掛け上減少したためと考えられる。  これに対し、複合殺菌剤試料Ｓ４Ｐ２−００５ＬＳ、Ｓ４Ｐ２−０７５ＬＳ及びＳ４Ｐ２−４００ＬＳ添加系であるが、添加３０分後の生菌率はそれぞれ０．０２９％、０．０２７％及び０．００７％であるが、添加６０分後では３系とも生菌率は０％であり、顕著な殺菌効果が認められた。Ｓ４Ｐ２−００５ＬＳ、Ｓ４Ｐ２−０７５ＬＳ添加系とも生菌率が０％となるにはＥ．ｃｏｌｉに比べ長い接触時間を必要とするが、Ｓ４Ｐ２−４００ＬＳ添加系ではＥ．ｃｏｌｉとＳ．ａｕｒｅｕｓに対する殺菌速度に差は認められなかった。
【００３５】
また、表２〜５に示したように、各系とも処理液のｐＨは６．０〜６．６の範囲のほぼ中性域であり、コントロール液との差も±０．１〜０．４であり殆ど差が見られなかった。Ｅ．ｃｏｌｉ、Ｓ．ａｕｒｅｕｓともにｐＨ５〜９の範囲では生菌率に殆ど変化が見られない（Ｏｎｏｄｅｒａ，Ｙ．，ｅｔ  ａｌ．，Ａｐｐｌ．Ｃｌａｙ  Ｓｃｉ．，掲載予定（２０００））ことから、複合殺菌剤試料に見られた上記の殺菌効果が菌溶液のｐＨ上昇による（Ｓｕｚｕｋｉ，Ｔ．，ｅｔ  ａｌ．，ＤＥＮＫＩ  ＫＡＧＡＫＵ，５２，２７２（１９８４））ものでないことは明らかである。
以上の結果から、本発明の複合殺菌剤試料はＥ．ｃｏｌｉ及びＳ．ａｕｒｅｕｓに係わらず顕著な殺菌効果を持つことは明らかである。
【００３６】
【発明の効果】
以上説明したように、１）高い殺菌性を有する無機・無機複合体からなる複合殺菌剤が提供される、２）本発明の粒状複合殺菌剤は、被処理水や水分を含有する含水気体と接触させることによってこれらの殺菌剤の表面特性により比処理水や含水気体の殺菌処理が可能となる、３）即ち、殺菌剤中に微粒子状で分散担持されているリン酸銀化合物の広大な表面に細菌が接触すると銀の殺菌作用により細菌が完全かつ短時間内に死滅する、いう殺菌特性により、被処理水や含水気体の殺菌処理が可能である、４）従って、この殺菌剤を用いることにより、塩素殺菌法のように処理水に塩素などの二次汚染物質を残留させることなく被処理水の殺菌処理が可能となり、また、菌が存在する含水気体を殺菌処理することができる、という格別の効果が得られる。
【図面の簡単な説明】
【図１】殺菌実験の概要を示す説明図である。
【図１】
0003572353.tif 000007